РЕАКТОРНАЯ СИСТЕМА ДЛЯ ПОЛИМЕРИЗАЦИИ ПОЛИМОДАЛЬНОГО ПОЛИЭТИЛЕНА

1. Реакторная система для полимеризации полимодального полиэтилена, содержащая;
(a) первый реактор,
(b) блок удаления водорода, установленный между первым реактором и вторым реактором, содержащий по меньшей мере один резервуар, соединенный с устройством снижения давления, предпочтительно выбранным из вакуумного насоса, компрессора, воздуходувки, эжектора или их комбинации, причем устройство снижения давления выполнено с возможностью регулирования рабочего давления в диапазоне абсолютных давлений 100-200 кПа,
(c) второй реактор, и
(d) третий реактор.
2. Система по п. 1, причем устройство снижения давления выполнено с возможностью регулирования рабочего давления в блоке удаления водорода в диапазоне абсолютных давлений 103-145 кПа, предпочтительно 104-130 кПа, наиболее предпочтительно 105-115 кПа.
3. Система по п. 1 или 2, причем блок удаления водорода дополнительно содержит отгоночную колонну для разделения водорода и жидкого разбавителя.
4. Способ получения полимодальной полиэтиленовой композиции в реакторной системе по любому из пп. 1-3, включающий:
(a) полимеризацию этилена в инертной углеводородной среде в первом реакторе в присутствии каталитической системы, выбранной из катализатора Циглера-Натта или металлоценового катализатора, и водорода в количестве 0,1-95 моль % в расчете на весь газ, присутствующий в паровой фазе в первом реакторе, с получением низкомолекулярного полиэтилена или среднемолекулярного полиэтилена;
(b) удаление в блоке удаления водорода 98,0-99,8 масс. % водорода, содержащегося в суспензионной смеси, полученной в первом реакторе, при абсолютном давлении в диапазоне 103-145 кПа, и перевод полученной остаточной смеси во второй реактор;
4
12
(c) полимеризацию этилена и, необязательно, α-олефинового сомономера C-C во втором реакторе в присутствии каталитической системы, выбранной из катализатора Циглера-Натта или металлоценового катализатора, и в присутствии водорода в количестве, полученном на стадии (b), с получением первого высокомолекулярного полиэтилена или первого ультравысокомолекулярного полиэтилена в форме гомополимера или сополимера, и перевод полученной смеси в третий реактор; и
(d) полимеризацию этилена и, необязательно, α-олефинового сомономера в третьем реакторе в присутствии каталитической системы, выбранной из катализатора Циглера-Натта или металлоценового катализатора, и водорода, причем количество водорода в третьем реакторе составляет 0,1-70 моль %, предпочтительно 1-60 моль %, в расчете на весь газ, присутствующий в паровой фазе в третьем реакторе, или, необязательно, по существу в отсутствие водорода с получением второго высокомолекулярного полиэтилена или второго ультравысокомолекулярного полиэтилена в форме гомополимера или сополимера.
5. Способ по п. 4, в котором на стадии удаления удаляют 98,0-99,7% водорода, более предпочтительно 98,0-99,5% и наиболее предпочтительно 98,0-99,1%.
6. Способ по п. 4 или 5, в котором рабочее давление в блоке удаления водорода лежит в интервале 103-145 кПа (абс), более предпочтительно 104-130 кПа (абс) и наиболее предпочтительно 105-115 кПа (абс).
7. Полимодальная полиэтиленовая композиция, получаемая способом по любому из п.п. 4-6, содержащая:
(A) 30-65 массовых частей низкомолекулярного полиэтилена или среднемолекулярного полиэтилена,
(B) 5-40 массовых частей первого высокомолекулярного полиэтилена или первого ультравысокомолекулярного полиэтилена, и
(C) 10-60 массовых частей второго высокомолекулярного полиэтилена или второго ультравысокомолекулярного полиэтиленового сополимера.
8. Композиция по п. 7, причем композиция имеет среднемассовую молекулярную массу, измеренную методом гель-проникающей хроматографии, от 80000 до 5000000 г/моль, предпочтительно от 150000 до 3000000 г/моль.
9. Композиция по п. 7 или 8, причем композиция имеет среднечисленную молекулярную массу, измеренную методом гель-проникающей хроматографии, от 5000 до 100000 г/моль, предпочтительно от 5000 до 80000 г/моль.
10. Композиция по любому из пп. 7-9, причем композиция имеет Z-среднюю молекулярную массу, измеренную методом гель-проникающей хроматографии, от 700000 до 10000000 г/моль, предпочтительно от 700000 до 8000000 г/моль.
3
5
21
11. Композиция по любому из пп. 7-10, причем композиция имеет плотность от 0,930 до 0,965 г/см согласно ASTM D-1505, и/или индекс текучести расплава MI от 0,01 до 60 г/10мин, и/или MI от 0,05 до 800 г/10мин, и/или характеристическую вязкость, измеренную согласно ISO1628-3, от 1,0 до 30, предпочтительно от 1,5 до 30.